CELLULE SOLAIRE ET SON PROCEDE DE FABRICATION La présente invention est relative à une cellule solaire et à son procédé de fabrication. On connaSt des cellules en silicium pur qui ont le défaut d'être très fragiles, le silicium pur étant friable et cassant. Un but de la présente invention est de réaliser une cellule solaire robuste, non fragile, ayant un bon rendement énergétiaue. Un autre but de l'invention est de définir un procédé de fabrication d'une cellule solaire, qui permette la réalisation de cellules de toutes dimensions, en particulier de cellules de faibles surfaces (inférieures à 800ho2). Les techniques connues utilisant des matériaux monocristallins ne sont en effet pas applicable à la réalisation des petites cellules solaires. L'invention a pour objet une cellule solaire caractérisée par le fait qu'elle comprend une anode sous forme d'une couche mince de métasilicate acide de magnésium et une cathode constituée d'une couche faite d'un mélange en proportions pondérales sensiblement égales de molybdène à bas carbone et de sélénium, l'anode et la cathode étant séparé par une feuille mince en matériau plastique. Avantageusement le matériau plastique est du plyteraphtale d'éthylène-glycol. L'invention a également pour objet un procédé de fabrication d'une cellule solaire caractérisé par les étapes suivantes - on projette sous pression sur une première face d'une mince feuille de matériau plastique, une poudre de métasilicate acide de magnésium, - on enduit la seconde face d'un mélange fait de molybdène a bas carbonne et de sélénium en proportions pondérales sensiblement égales, - on applique sur chacune des faces une bande métallique pour constituer des électrodes. L'invention va être précisée par la description donnée ci-après d'un exemple de réalisation de l'invention en référence au dessin annexé dans lequel - la figure 1 est une vue schématique éclatée d'une cellule solaire, - la figure 2 est une vue en coupe transversale d'une telle cellule. Dans les figures, on voit que la cellule solaire de l'invention comprend trois couches a) une couche 1 de métasilicate acide de magnésium, de formule H2 Mg3 Si4 012. L'épaisseur de cette couche est préférentiellement comprise entre 10 microns et 200 microns. C'est cette couche qui est exposée aux rayons solaires 10. b) une couche intermédiaire 2, en matériau plastique, tel que le polytéréphtalate d'ethylene-glycol, plus connu sous la marque déposée téflon. L'épaisseur de la couche peut être choisie entre 50 et 250 microns. c) une couche 3, faite d'un mélange en proportions pondérales sensible ment égales de sélénium et de molybdène à bas carbone. Cette couche peut atteindre, jusqu'à 1 millimètre d'épaisseur. Des électrodes 4 et 5, sous forme de bandes métalliques, de préférence en étain complètent la cellule. Le procédé de fabrication est le suivant : on part d'une feuille de matière plastique. On projette sous pression sur une face, une poudre de métasilicate de magnésium, qui vient s'incruster dans le plastique. On dépose sur l'autre face une peinture faite d'un mélange aqueux de poudres de sélénium et de bisulfure de molybdène. On laisse sécher. On dépose ensuite une bande d'étain sur chacune des faces de l'ensemble. La cellule solaire qui vient d'être décrite est d'un bon rendement énergétique. Elle est facile à fabriquer en toutes dimensions ; elle n'est pas fragile. Son procédé de fabrication permet d'obtenir des caractéristiques répétitives. La cellule solaire s'applique à la fabrication de générateurs solaires, par exemple émetteurs récepteurs radio ou alternateurs - pompes à eau. REVENDICATIONS 1/ Cellule solaire, caractérisée par le fait qu'elle comprend une anode sous forme d'une couche mince de métasilicate acide de magnésium et une cathode constituée d'une couche faite d'un mélange en propor tions pondérales sensiblement égales de molybdène à bas carbone et de sélénium, l'anode et la cathode étant séparé par une feuille mince en matériau plastique. 2/ Cellule solaire selon la revendication 1, caractérisée par le fait que le matériau plastique est du polytérêphtale d'éthylène-glycol. 3/ Procédé de fabrication d'une cellule solaire, caractérisé par les étapes suivantes - on projette sous pression sur une première face d'une mince feuille de matériau plastique, une poudre de pétasilicate acide de magnésium, - on enduit la seconde face d'un mélange fait de bisulfure de molybdène et de sélénium en proportions pondérales sensiblement égales. - on applique sur chacune des faces une bande métallique pour constituer des électrodes.